СПОСОБ УПЛОТНЕНИЯ ПОРИСТЫХ ИЗДЕЛИЙ

1. Способ уплотнения пористых субстратов посредством химической инфильтрации газовой фазы (CVI) в печи CVI, в соответствии с которым печь CVI включает зону подогрева газа-предшественника и реакционную камеру, в которой производят уплотнение пористых субстратов; указанная печь CVI включает нижнюю стенку, разделяющую зону подогрева газа-предшественника и реакционную камеру, причем в нижней стенке имеется множество образованных в нем сквозных отверстий, соответствующих множеству участков, на которых располагают пачки пористых субстратов; при этом указанный способ уплотнения включает:
размещение по меньшей мере первого множества пачек пористых субстратов в реакционной камере; при этом пачки пористых субстратов, расположенные по периферии реакционной камеры, представляют собой неуплотненные пористые субстраты, частично уплотненные пористые субстраты или сочетание неуплотненных и частично уплотненных пористых субстратов, и при этом одна или более пачек частично уплотненных субстратов расположены в центральной части между первым множеством пачек пористых субстратов, и
уплотнение по меньшей мере первого множества пачек пористых субстратов при помощи способа химической инфильтрации газовой фазы.
3
2. Способ по п.1, в котором объемная плотность неуплотненных пористых субстратов находится в диапазоне от 0,35 до 0,60 г/см.
3
3. Способ по п.1 или 2, в котором объемная плотность частично уплотненных пористых субстратов находится в диапазоне от 1,25 до 1,77 г/см.
4. Способ по п.3, в котором общая масса одной или более пачек частично уплотненных субстратов, расположенных в центральной части между первым множеством пачек пористых субстратов, составляет приблизительно от 1600 до 8000 кг.
5. Способ по п.1, включающий разделение соседних пористых субстратов, находящихся в определенной пачке, при помощи разделителя или зазорной прокладки.
6. Способ по п.5, включающий разделение соседних пористых субстратов, находящихся в определенной пачке, при помощи единичной зазорной прокладки, изготовленной из тканого проволочного сетчатого материала.
7. Способ по п.6, в котором толщина единичной зазорной прокладки составляет приблизительно от 1 до 6 мм.
8. Способ по п.1, включающий расположение множества пачек пористых субстратов на соответственно одном из множества загрузочных поддонов и расположение множества загрузочных поддонов, на которых находится множество пористых субстратов, в реакционной камере.
9. Способ по п.1, в котором по меньшей мере некоторые из пачек пористых субстратов включают чередование уложенных в пачку неуплотненных и частично уплотненных субстратов.
10. Способ по п.1, в котором частично уплотненные пористые субстраты ранее были подвергнуты машинной обработке для уменьшения их исходной толщины.